(57)【特許請求の範囲】
【請求項１】
光を出射する光源と、
前記光源からの光を透過させる光学部品と、
前記光源を駆動する駆動回路であって、フラックスを含むはんだを用いて当該駆動回路以外の他の少なくとも１つの部品と電気的接続がなされた、駆動回路と、
前記光源で発生した熱を放散するための放熱部材と、
を備え、
前記放熱部材は、エタノールのみを発生させ得るか、あるいはエタノールおよびメタノールを、当該メタノールよりも当該エタノールの割合が多くなるように、発生させ得る、
光学モジュール。
【請求項２】
前記光源と前記駆動回路との電気的接続にはんだが用いられている、
請求項１に記載の光学モジュール。
【請求項３】
前記放熱部材は、前記エタノールと前記メタノールとを合わせて１００重量％としたときに、前記メタノールの割合が２０重量％以下となるように、前記エタノールおよび前記メタノールを発生させ得る、
請求項１または２に記載の光学モジュール。
【請求項４】
前記放熱部材は、前記放熱部材に含まれる物質の硬化時の加水分解反応および縮合反応により前記エタノールおよび前記メタノールを発生させ得る、
請求項１〜３のいずれか１項に記載の光学モジュール。
【請求項５】
前記放熱部材は、酸化アルミニウムを８５〜９５重量％、ならびにメトキシシリル基を末端に有するポリマーおよびエトキシシリル基を末端に有するポリマーを合わせて１〜１０重量％を含む、
請求項１〜４のいずれか１項に記載の光学モジュール。
【請求項６】
前記光源は保持部材に保持され、前記保持部材は、接着剤を介して基台に固定され、
前記放熱部材の熱膨張係数は、前記接着剤よりも小さい、
請求項１〜５のいずれか１項に記載の光学モジュール。
【請求項７】
前記接着剤に対する前記放熱部材の線膨張係数の値は７０％以下である、
請求項６のいずれか１項に記載の光学モジュール。
【請求項８】
請求項１〜７のいずれか１項に記載の光学モジュールを備えた、光ピックアップ。
【請求項９】
請求項１〜７のいずれか１項に記載の光学モジュールを備えた、レーザープロジェクタ。
【請求項１０】
請求項１〜７のいずれか１項に記載の光学モジュールを備えた、露光装置。
【発明の詳細な説明】
【技術分野】
【０００１】
本発明は、光源と、光源から出射した光を通過させる光学系と、光源で発生した熱を放散する放熱部材とを含む光学モジュールであって、光ピックアップ、レーザープロジェクタ、および露光装置等を構成するのに適した光学モジュールに関する。
【背景技術】
【０００２】
予て光ピックアップとして、例えば、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）等の光情報記録媒体に対して情報の記録又は再生を行なう光ピックアップが開発され、製造されている。
【０００３】
このような光ピックアップは、例えば、特許文献１に示すように、光源（例えば、半導体レーザー）と、光源から出射された光を通過させる光学素子（例えば、対物レンズ）と、を備えてなる。光源は、装置本体およびホルダなどの構成部品に、接着剤で固定され、レーザー光の発光時の発熱を放熱する放熱部材を有している。また光源を駆動するドライバＩＣなど光ピックアップ回路部品は、フレキシブルプリント基板またはプリント基板にパターンされた回路にはんだ付け実装されており、光ピックアップ回路部品と光源との電気的接続にもはんだが用いられている。通常はんだには、はんだ付け性を向上させるため、触媒としてフラックス（ロジン酸及び水添ロジン酸成分が主成分）が含有されている。
【０００４】
ここで放熱部材の材料には、酸化アルミニウムを主たる成分として含み、空気中で硬化する性質を有する硬化性物質が添加された混合物が用いられている。この混合物は、硬化前には流動性を有していて容易にホルダなどの構成部品に塗布でき、硬化後は熱伝導率の高い酸化アルミニウムによって、確実に熱を放出できるからである。硬化性物質としては、加水分解反応および縮合反応によってアルコールを発生して硬化するものが用いられている。発生するアルコールは、例えば、メタノールである。発生するアルコールにおいて、メタノールがより多く含まれるように、硬化性物質を選択すると、硬化性物質が硬化する時間がより短くなる。比較的短時間で硬化性物質を硬化させるには、メタノールのみが発生するように、硬化性物質を選択すればよい。
【先行技術文献】
【特許文献】
【０００５】
【特許文献１】特開２００６−１３９８１２号公報
【発明の概要】
【発明が解決しようとする課題】
【０００６】
光ピックアップが有する課題として、生産した光ピックアップのうち、一定数の光ピックアップにおいて、信号振幅等の光学特性の劣化が比較的早いスピードで進行することが挙げられる。具体的には、一定数の光ピックアップにおいて、例えば数百時間の使用に耐えられないほど、劣化の進行が早い、または劣化破壊が生じる。光ピックアップの製造において、そのように劣化しやすい光ピックアップの発生数は、できるだけ減らすことが好ましい。この課題を解決するために、この課題の原因を探求した。その結果、ジブチルスズジ水添ロジン酸成分などの有機スズ化合物が光学部品および／または光源に付着し、その付着量が経時的に増加していることが、上記劣化または劣化破壊の原因であることを見出した。
【０００７】
光ピックアップにおいて、ロジン酸および水添加ロジン酸は、はんだのフラックスとして含まれている。フラックスは、光ピックアップの動作時に光源から発生する熱によって気化する。この問題を避けるには、ロジン酸および水添加ロジン酸以外の化合物をフラックス成分として添加することが有効であると考えられるものの、そのような化合物を見つけて実用化することは容易なことではない。そこで、フラックス成分に変更を加えることなく、有機スズ化合物の析出および光学部品等への付着を防止することを、発明者らは検討した。本発明は、長時間（例えば１０００時間）使用した後も、有機スズ化合物の析出に起因する光学的特性の劣化が生じにくい光学モジュールを提供することを目的としてなされたものである。
【課題を解決するための手段】
【０００８】
発明者らのさらなる検討の結果、有機スズ化合物は、光ピックアップの内部で気化したメタノールとフラックス成分が混合することにより、析出することが分かった。メタノールは、放熱部材から生じていると考えられた。そこで、さらに検討を加えたところ、エタノールをより多く発生する硬化性物質を用いて放熱部材を形成したところ、有機スズ化合物の析出が効果的に抑制されることが判明した。
【０００９】
即ち、本発明は、光を出射する光源と、前記光源からの光を透過させる光学部品と、前記光源を駆動する駆動回路であって、フラックスを含むはんだを用いて当該駆動回路以外の他の少なくとも１つの部品と電気的接続がなされた駆動回路と、前記光源で発生した熱を放散するための放熱部材と、を備え、前記放熱部材が、エタノールのみを発生させ得るか、あるいはエタノールおよびメタノールを、当該メタノールよりも当該エタノールの割合が多くなるように発生させ得る、光学モジュールを提供する。
【００１０】
本発明の光学モジュールにおいて、好ましくは、前記光源と前記駆動回路との電気的接続にはんだが用いられている。
本発明の光学モジュールにおいて、好ましくは、前記放熱部材は、前記エタノールと前記メタノールとを合わせて１００重量％としたときに、前記メタノールの割合が２０重量％以下となるように、前記エタノールのみ、または前記エタノールおよび前記メタノールを放出させ得る。
【００１１】
本発明の光学モジュールにおいて、好ましくは、前記放熱部材は、前記放熱部材に含まれる物質の硬化時の加水分解反応および縮合反応により、前記エタノールのみ、または前記エタノールおよび前記メタノールを発生させ得る。
本発明の光学モジュールにおいて、好ましくは、前記放熱部材は、酸化アルミニウムを８５〜９５重量％、ならびにメトキシシリル基を末端に有するポリマーおよびエトキシシリル基を末端に有するポリマーを合わせて１〜１０重量％を含む。
【００１２】
本発明の光学モジュールにおいて、前記光源は保持部材に保持されてよく、前記保持部材は、接着剤を介して基台に固定されてよい。その場合、好ましくは、前記放熱部材の熱膨張係数は、前記接着剤よりも小さい。具体的には、前記接着剤に対する前記放熱部材の線膨張係数の値は７０％以下であることが好ましい。
【００１３】
本発明の光学モジュールは、好ましくは、光ピックアップ、レーザープロジェクタ、または露光装置に設けられる。
【発明の効果】
【００１４】
本発明によれば、光源と、光源から出射される光を通過させる光学部品と、放熱部材と、駆動回路とを備え、はんだが駆動回路と駆動回路以外の他の少なくとも１つの部品との電気的接続に用いられた光学モジュールにおいて、有機スズ化合物の発生を抑えることができる。これによって、有機スズ化合物が光学部品および／または光源に付着し、光学モジュールを組み込んだ製品性能の早い時期の劣化を有効に抑制できる。
【図面の簡単な説明】
【００１５】
【図１】本発明の実施の形態に係る光ピックアップの構成例を示す模式図
【図２】本発明の実施の形態に係る放熱部材の線膨張係数を説明するグラフ
【図３】（ａ）従来の光ピックアップにおける、レーザー駆動電流と発光出力との関係を示すグラフ、（ｂ）本発明の実施の形態に係る光ピックアップにおける、レーザー駆動電流と発光出力との関係を示すグラフ
【発明を実施するための形態】
【００１６】
（実施の形態１）
実施の形態１として、光学モジュールを備えた光ピックアップを説明する。本実施の形態１の光ピックアップは、光学モジュールが独立した部品として存在する必要はない。また、光学モジュールを構成する部品および要素の群が、光ピックアップを構成する他の部品または要素から整然と区別される必要はない。光学モジュールを構成する部品および要素と、他の部品および要素とが、一つの基台または基板に混在しているものも、光学モジュールを備えた光ピックアップといえる。これらのことは、光学モジュールを組み込んだ、光ピックアップ以外の製品にもあてはまる。また、本実施の形態１の光学モジュールにおいて、光を透過させる光学部品は、例えば、レンズ、ミラー、および波長板である。
【００１７】
＜１．光ピックアップの構成＞
本発明の光ピックアップの一実施形態として光ピックアップ１００の構成を、図１を用いて説明する。光ピックアップ１００は、パーソナルコンピューター、光ディスクプレーヤー、および光ディスクレコーダー等に用いることができる。
【００１８】
図１は、光ピックアップ１００の構成を示す模式図である。光ピックアップ１００は、レンズホルダ２９と、青紫色レーザー１を保持する第１の保持部材２０、および赤色／赤外レーザー１０を保持する第２の保持部材２１が設けられる基台３０と、を備える。レンズホルダ２９には、青紫色用λ／４板７、回折レンズ８、青紫色用対物レンズ９、赤色／赤外用λ／４板１８、および赤色／赤外用対物レンズ１９が設けられる。基台３０には、リレーレンズ２、青紫色用λ／２板３、ビームスプリッタ４、コリメートレンズ５、青紫色用立ち上げミラー６、プレートビームスプリッタ１１、第１の回折素子１２、検出レンズ１３、受光素子１４ａおよび受光素子１４ｂを備えた検出器ユニット１４、第２の回折素子１６、ならびに赤色／赤外用立ち上げミラー１７が設けられる。また基台３０には、青紫色レーザー１および赤色／赤外レーザー１０を駆動するドライバＩＣなどを搭載した駆動回路としての光ピックアップ回路手段２８が設けられている。なお、光ディスク１５は、図示しないディスクトレイに載置された光ディスクを示している。
【００１９】
この光ピックアップ１００において、光学モジュールを構成する光学部品は、リレーレンズ２、青紫色用λ／２板３、ビームスプリッタ４、コリメートレンズ５、ミラー６、青紫色用λ／４板７、回折レンズ８、レンズ９、回折素子１２、検出レンズ１３、検出ユニット１４、回折素子、１６、ミラー１７、赤色／赤外用λ／４板１８、およびレンズ１９である。特に、前述の有機スズ化合物の付着が生じたときに、光ピックアップの性能に影響を及ぼすのは、リレーレンズ２、および青紫色用λ／２板３である。
【００２０】
青紫色レーザー１は、ＢＤ用の光源であり、中心波長４０５ｎｍの光を発するように構成されている。青紫色レーザー１は、半導体レーザーによって実現可能である。光源としての青紫色レーザー１は、通常、ＣＡＮパッケージと呼ばれるホルダに取り付けられて提供される。青紫色レーザー１はＵＶ接着剤などの第１の固定手段２３によって第１の保持部材２０に固定され、第１の保持部材２０もＵＶ接着剤などの第２の固定手段２４によって基台３０と固定されている。
【００２１】
赤色／赤外レーザー１０は、ＤＶＤおよびＣＤ用の光源であり、中心波長６６０ｎｍおよび７８５ｎｍの２種類の光を発するように構成されている。赤色／赤外レーザー１０は半導体レーザーで実現可能である。光源としての赤色／赤外レーザー１０は、通常、ＣＡＮパッケージまたはフレームパッケージと呼ばれるホルダに取り付けられて提供される。赤色／赤外レーザー１０はＵＶ接着剤などの第３の固定手段２５によって第２の保持部材２１に固定され、第２の保持部材２１もＵＶ接着剤などの第４の固定手段２６によって基台３０と固定されている。
光ピックアップ回路手段２８はフレキシブルプリント基板またはプリント基板で構成されており、青紫色レーザー１との電気的接続にはんだ２７ａが用いられ、赤色／赤外レーザー１０との電気的接続にははんだ２７ｂが用いられている。
【００２２】
青紫色レーザー１および赤色／赤外レーザー１０は、光を発すると熱を発生する。青紫色レーザー１および赤色／赤外レーザー１０の温度が上昇しないように、発生した熱を放散させる必要がある。放熱しないと熱暴走により発光制御が不可能となる、または熱により半導体が劣化してその寿命が短くなったりする。そこで、放熱部材を、青紫色レーザー１および赤色／赤外レーザー１０に接するように配置する、ならびに／または青紫色レーザー１および赤色／赤外レーザー１０から熱が伝達されて温度が上昇しやすい箇所に配置する。具体的には、放熱部材２２ａは、青紫色レーザー１と第１の保持部材２０との間、および第１の保持部材２０と基台３０と間に配置されて、青紫色レーザー１より発生する熱を放散させる。放熱部材２２ｂは、赤色／赤外レーザー１０と第２の保持部材２１との間、および第２の保持部材２１と基台３０との間に配置されて、赤色／赤外レーザー１０より発生する熱を放散させる。
【００２３】
放熱部材２２ａおよび２２ｂは、熱伝導性の高い物質および縮合型の１成分液状硬化性物質を含む混合物を、前記の場所に塗布した後、硬化性物質を硬化させることにより形成する。
熱伝導性の高い物質は、混合物の主たる成分であり、例えば、酸化アルミニウム（アルミナ）、窒化アルミニウム、窒化ホウ素、窒化ケイ素、酸化マグネシウム、結晶性もしくはアモルファスのシリカ（酸化ケイ素）、銀もしくは銅などの金属粉、酸化亜鉛、またはグラファイトなどである。本実施の形態においては、熱伝導率が２〜５Ｗ／（ｍ・Ｋ）の物質が好ましく使用され、例えば、酸化アルミニウムが好ましく使用される。
【００２４】
１成分液状硬化性物質は、密封されて空気中の水分と接触しない状態では流動性が高く、空気中に曝されると硬化する性質を有し、かつ硬化の際にアルコールを発生する物質である。そのような性質を有する硬化性物質は、例えば、ケイ素に、少なくとも１つのアルコキシ基と、少なくとも１つのアルキル基とが結合しているアルキルアルコキシシラン、末端に反応性のシリル基、例えばアルコキシシリル基を有するポリマー等である。本実施の形態において、放熱部材２２ａおよび２２ｂは、エタノールのみ、またはエタノールおよびメタノールを発生させ得るものである。したがって、放熱部材２２ａおよび２２ｂがエタノールのみを発生させ得る場合、アルコキシ基はエトキシ基であり、放熱部材２２ａおよび２２ｂがエタノールおよびメタノールを発生させ得る場合、アルコキシ基は、エトキシ基およびメトキシ基である。
【００２５】
より具体的には、アルキルアルコキシシランは、炭素数１〜１０のアルキル基とアルコキシ基としてのメトキシ基またはエトキシ基が結合したシランであり、例えば、メチルメトキシシランおよびメチルトリエトキシシランである。
【００２６】
末端にアルコキシシリル基を有するポリマーは、下記の式で示されるシリル基を少なくとも１つの末端に有するポリマーである。
−ＳｉＲ１ａ（ＯＲ）４−ａ
式中、Ｒ１は、炭素数１〜１０の炭化水素基であり、好ましくはメチル基である。Ｒはメチル基またはエチル基である。ａが２以上である場合、異なるＲ１が１つのアルコキシシリル基に存在してよい。
【００２７】
末端にアルコキシシリル基を有するポリマーの主鎖は、ポリオキシアルキレン、ビニル重合体（例えば、ポリアクリレート、ポリメタクリレート等）、飽和炭化水素重合体、不飽和炭化水素重合体、ポリエステル、ポリカーボネート、ポリジメチルシロキサン等、シリコーン樹脂および変性シリコーン樹脂の主鎖として一般に用いられているものが選ばれる。主鎖は、ホモ重合体であってよく、あるいは２以上の繰り返し単位が重合している共重合体であってよい。また、主鎖とアルコキシシリル基との間に、２価の置換基が介在していてよい。
【００２８】
ポリマーの分子量は特に限定されない。分子量が小さいと、硬化後の放熱部材が脆くなることがあり、分子量が大きいと、硬化前の物質の粘性が高くなり、塗布しにくくなることがある。分子量は、例えば、１０００〜６００００程度であってよい。
【００２９】
硬化性物質は前記物質に限定されない。空気に露出されたときに硬化する性質を有し、かつ硬化時にエタノールのみ、またはメタノールおよびエタノールを発生する物質はいずれも、放熱部材を形成し得る限りにおいて、本実施の形態において使用され得る。
【００３０】
アルキルアルコキシシランまたはアルコキシシリル基を末端に有するポリマーにおけるアルコキシ基（ＲＯ−）は、空気中に露出すると、空気中の水分により加水分解される。それにより、アルコキシ基の代わりに水酸基（−ＯＨ）がケイ素（Ｓｉ）に結合したシラノールまたは水酸基を末端に有するポリマーと、アルコール（Ｒ−ＯＨ）とが生成される。さらに、水酸基と水酸基との間で縮合が生じ、シロキサン結合が形成される。このような加水分解および縮合により生成される物質は硬く、放熱部材を所定の位置に固定する役割をする。
【００３１】
光ピックアップの放熱部材においては、光ピックアップを最終ユーザが使用している間にも、アルコールが発生し気化する。これは、光ピックアップの製造において、放熱部材中のすべての硬化性物質が反応せず、一部において残存すること、および硬化性物質の硬化中に生成したが蒸発せず、放熱部材中にアルコールが残存していることによる。硬化性物質の硬化の度合い（硬化の終了点）は、硬化時の温度および湿度による影響を受ける。そのため、光ピックアップの製造中には十分に硬化されて硬化が終了し、アルコールの発生が認められない場合でも、使用環境の変化により、硬化がさらに進行して、アルコールが発生し、これが気化することがある。また、硬化性物質に残存しているアルコールも、使用環境によって気化することがある。そのため、製品として販売され、使用されている光ピックアップにおいて、放熱部材は、アルコールを発生し得る状態にある。
【００３２】
アルコール、特にメタノールが気化し、これが気化したはんだのフラックス成分と共存すると、前述したように、光学部品（図１における、リレーレンズ２、青紫色用λ／２板３等）および半導体レーザーに析出物（例えば有機スズ化合物）が付着する。この付着を避けるため、放熱部材は、エタノールのみを発生し得るか、あるいはメタノールおよびエタノールを、エタノールがメタノールよりも多い割合で発生し得るように、硬化性物質を選択して形成される。具体的には、アルコキシ基としてエトキシ基を有するアルキルアルコキシシランまたはアルコキシシリル基を末端に有するポリマーが、アルコキシ基としてメトキシ基を有するアルキルアルコキシシランまたはアルコキシシリル基を末端に有するポリマーよりも多くなるように、これらの硬化性物質を配合する。それにより、析出物の付着による光ピックアップの性能低下を防止できる。
【００３３】
放熱部材は、メタノールおよびエタノールを合わせて１００重量％としたときに、メタノールの割合が２０重量％以下となるように、メタノールおよびエタノールを発生し得るものであることが好ましい。発生し得るメタノールの割合が２０重量％以下であると、光ピックアップの性能低下を有効に防止できる。メタノールの発生量を少なくするために、メトキシ基を有する硬化性物質およびエトキシ基を有する硬化性物質の反応性を考慮して、それらの物質の配合比を調節する必要がある。硬化の際にメタノールを発生し得る硬化性物質は、エタノールを発生し得る硬化性物質よりも硬化速度が大きいために、放熱部材２０ａおよび２２ｂの形成に時間がかかりすぎることを防止して、光ピックアップの製造効率を確保する。メタノールを発生し得る硬化性物質の割合が、硬化性物質全体の２０重量％まで、好ましくは１重量％〜２０重量％であれば、光ピックアップの製造効率を実用的な範囲として、本発明の効果を得ることができる。
【００３４】
はんだのフラックス成分と、エタノール、メタノール、またはこれらの混合物とをガラス瓶の中に入れ、約８５℃環境での析出実験を実施した。その結果、フラックス成分とメタノールのみをガラス瓶に入れた実験では、析出物（有機スズ化合物）が発生した。一方、フラックス成分とエタノールのみをガラス瓶に入れた実験、およびフラックス成分と、混合アルコール（エタノール８０重量％およびメタノール２０重量％）とをガラス瓶に入れた実験では、析出物はほとんど発生しなかった。この結果から、上記のメタノールの好ましい割合を決定している。
【００３５】
放熱部材は、例えば、酸化アルミニウムを８５〜９５重量％、シリル基末端ポリマーを１〜１０重量％を含むものである。放熱部材はさらに、メチルトリメトキシシランおよび／またはエチルトリメトキシシランを含んでよい。その場合には、シリル基末端ポリマーとそれらのシランを合わせた量は１〜１０重量％であることが好ましい。放熱部材はさらに、ホウ素及びその化合物２〜３重量％程度含んでよい。
【００３６】
第１の固定手段２３、第２の固定手段２４、第３の固定手段２５、第４の固定手段２６は紫外線の照射により硬化する性質を有する接着剤（ＵＶ接着剤）などであり、エポキシ系またはアクリル系のものである。ＵＶ接着剤の線膨張係数は、エポキシ系では約４４〜１８０（×１０−６１／Ｋ）、アクリル系では約３８〜１６０（×１０−６１／Ｋ）である。放熱部材２２ａおよび２２ｂの線膨張係数は、固定手段２３、２４、２５、２６の線膨張係数の値の７０％以下であることが好ましい。これは放熱部材２２の線膨張係数の値が大きいと、放熱部材２２ａおよび２２ｂの加熱または冷却による膨張収縮が、固定手段２３、２４、２５、２６のそれよりも大きくなり、光源（青紫色レーザー１、赤色／赤外レーザー１０）の位置ズレに影響を及ぼすからである。光源に位置ズレが生じると、検出器ユニット１４に照射される検出光の位置がずれ、サーボ信号に非対称性が生じて制御できなくなることがある。そのため、放熱部材２２ａおよび２２ｂが、その線膨張係数の値が固定手段２３、２４、２５、２６のそれの７０％以下となるように、放熱部材２２ａおよび２２ｂの材料を選択する。
【００３７】
図２は、放熱部材２２ａおよび２２ｂが硬化した後の、温度と線膨張係数を示す図である。放熱部材２２ａおよび２２ｂは、酸化アルミニウムを８５〜９５重量％、シリル基末端ポリマーを１〜１０重量％を含むものである。線膨張係数の測定は熱機械分析装置を用いて、温度を変化させて測定した。図２では、横軸が、温度（℃）を示し、縦軸が、線膨張係数（×１０−６１／Ｋ）を示している。図２より、放熱部材２２の線膨張係数の最大値は７０℃のときで２６．４（×１０−６１／Ｋ）であり、これは固定手段２３、２４、２５、２６の線膨張係数の７０％以下である。
【００３８】
最大の線膨張係数が固定手段２３、２４、２５、２６の最小の線膨張係数の７０％以下である放熱部材２２ａおよび２２ｂを光ピックアップ１００に組み込み、環境信頼性を示すヒートショック試験を行った。条件は次のとおりである：
−３０℃０．５時間、＋７０℃０．５時間、
１サイクル１時間、
１００サイクル。
１００サイクル後も、光ピックアップにおいて、検出光の位置ズレはほとんどなく、安定した制御が可能であった。
【００３９】
＜２．光ピックアップの動作＞
図１の構成の光ピックアップ１００における各箇所の温度について説明する。この説明は、本実施の形態の理解を容易にするための記載であるため、厳密な値を用いて説明しているわけではない。具体的な温度等は、例示にすぎない。
【００４０】
光ピックアップ１００は、製品品質上の問題がおきないようにするため、光ピックアップ１００を搭載する本体製品（例えば、パーソナルコンピューターまたは光ディスクレコーダーなど）の表面温度が、０〜４０℃となるように設計される。光ピックアップ１００を備えるパーソナルコンピューターの表面温度が、例えば、光ピックアップの青紫色レーザー１が作動しているときに、４０℃であったと仮定する。この場合、例えば、光ピックアップ１００の表面温度は、約６０℃である。光ピックアップ１００の表面温度がそのような温度に至るとき、青紫色レーザー１の表面温度は、それが再生パワーまたは記録パワーで作動しているかに応じて差が生じるものの、放熱部材２２ｂの効果によって、約６５〜８０℃になる。青紫色レーザー１の表面温度がそのような温度範囲にあるとき、青紫色レーザー１および赤色／赤外レーザー１０を保持する第１の保持部材２０および第２の保持部材２１を基台３０に固定するのに用いられているはんだ２７ａ、２７ｂに付着している、またはその周辺に付着しているフラックス成分が気化する。
【００４１】
フラックス成分が気化しても、図１の構成の光ピックアップ１００においては、放熱部材２２ａおよび２２ｂから発生するメタノールの割合が発生するアルコールの２０重量％以下であるから、有機スズ化合物はほとんど析出せず、光学部品への付着量も少ない。また、放熱部材２２ａおよび２２ｂの線膨張係数の値が固定手段２３、２４、２５、２６のそれの７０％以下であるため、放熱部材２２ａおよび２２ｂの影響による光源の位置ズレを軽減できる。
【００４２】
本実施の形態の光ピックアップ１００において、有機スズ化合物の析出による性能劣化が生じにくいことを、図３を用いて説明する。図３（ａ）は、従来の光ピックアップにおける、レーザー駆動電流と発光出力との関係を示すグラフであり、図３（ｂ）は、本発明の実施の形態に係る光ピックアップにおける、レーザー駆動電流と発光出力との関係を示すグラフである。測定は、赤色／赤外半導体レーザーに、駆動電流を流しながら、オプティカルパワーメーターで半導体レーザーの発光出力を測定して実施した。測定環境は６０℃である。
【００４３】
従来の光ピックアップにおいては、１６４時間駆動させると、同じ発光出力を得るのに必要なレーザー駆動電流が高くなっている。これは、駆動中に、有機スズ化合物が光学部品に付着し、光学部品の透過率が低下することに起因する。大きな電流を流し続けると、半導体レーザー内部の欠陥が増加して、寿命が短くなる。また、キンク（kink）が発生して、ディスクに情報を記録するのに必要なパワーを得られなくなる。
【００４４】
これに対し、本実施の形態の光ピックアップ１００は、１６４時間駆動した後で、同じ発光出力を得るのに必要なレーザー駆動電流はほとんど変化せず、１１０２時間駆動した後も、ほとんど変化しなかった。このことは、本実施の形態の光ピックアップ１００において、有機スズ化合物の析出に起因する光学部品の透過率の低下が生じていないことを示す。また、この結果から、本実施の形態の光ピックアップ１００がより長い寿命を有することがわかる。
【００４５】
＜３．まとめ＞
本実施の形態の光ピックアップ１００においては、放熱部材２２は、さらに硬化が進行するときの加水分解縮合反応により、ならびに／あるいは放熱部材２２に残存しているエタノールまたはメタノールの気化により、エタノールのみ、またはエタノールとメタノールを発生させる。メタノールとエタノールが発生する場合には、メタノールよりもエタノールの割合が多く、好ましくはメタノールは、発生するメタノールとエタノールの合計量の２０重量％以下である。これによって光ピックアップ１００において、光学特性劣化となる有機スズ化合物の析出を抑えることができる。
【００４６】
また、本実施の形態の光ピックアップ１００においては、放熱部材２２ａおよび２２ｂの線膨張係数の値が固定手段２３、２４、２５、２６のそれの７０％以下である。これにより、光源の位置ズレをも抑えることができる。
よって、本実施の形態によれば、製品寿命が長く信頼性の高い光ピックアップを得ることができる。
【００４７】
（他の実施の形態）
本発明の実施の形態１として、図１に示す構成の光ピックアップを例示した。しかし、本発明は、上記実施の形態に限定されず、他の実施の形態においても実現可能である。そこで、本発明の他の実施の形態を以下まとめて説明する。
【００４８】
例えば、他の実施形態においては、光ピックアップ中の放熱部材は、酸化アルミニウムを８０〜９０重量％、末端にアルコキシシリル基を有するポリマー１０〜２０重量％を含むものであってよい。この場合、放熱部材の線膨張係数は７４．１（×１０−６１／Ｋ）となるので、固定手段の線膨張係数は１０５．９（×１０−６１／Ｋ）以上とする必要がある。
【００４９】
他の実施の形態として、
光を出射する光源と、
前記光源からの光を透過させる光学部品と、
前記光源を駆動する駆動回路であって、フラックスを含むはんだを用いて当該駆動回路以外の他の少なくとも１つの部品と電気的接続がなされた、駆動回路と、
前記光源で発生した熱を放散するための放熱部材と、
を備え、
前記放熱部材は、エタノールのみを発生させ得るか、あるいはエタノールおよびメタノールを、当該メタノールよりも当該エタノールの割合が多くなるように、発生させ得る、
光学モジュールを備える、レーザープロジェクタおよび露光装置が挙げられる。
【００５０】
レーザープロジェクタ、および半導体製造においてパターン形成に用いられる露光装置においても、光源（特に半導体レーザー）から発せられた光が、光学部品を通過してから、対象物に照射されるため、前記光ピックアップに関連して説明したような問題が生じる。よって、これらの装置においても、本発明を適用することによって、装置の寿命および信頼性を向上させることができる。これらの装置においても、光ピックアップに関連して説明した要素（例えば、放熱部材の線膨張係数と所定の関係を満たす固定手段等）を適用してよい。あるいは、本発明は、光源（特に半導体レーザー）から発せられた光が、光学部品を通過してから、対象物に照射される光学モジュールを用いる光学装置に任意に適用され得る。
【産業上の利用可能性】
【００５１】
本発明は、経時的な劣化が生じにくい、光学モジュールであり、再生装置（プレーヤー）、記録装置（レコーダー）、パーソナルコンピューターなどの光ピックアップを備える装置、レーザープロジェクタ、および露光装置等に適用可能である。
【符号の説明】
【００５２】
１  青紫色レーザー
２  リレーレンズ
３  青紫色用λ／２板
４  ビームスプリッタ
５  コリメートレンズ
６  青紫色用立ち上げミラー
７  青紫色用λ／４板
８  回折レンズ
９  青紫色用対物レンズ
１０  赤色／赤外レーザー
１１  プレートビームスプリッタ
１２  第１の回折素子
１３  検出レンズ
１４  検出器ユニット
１５  光ディスク
１６  第２の回折素子
１７  赤色／赤外用立ち上げミラー
１８  赤色／赤外用λ／４板
１９  赤色／赤外用対物レンズ
２０  第１の保持部材
２１  第２の保持部材
２２  放熱部材
２３  第１の固定手段
２４  第２の固定手段
２５  第３の固定手段
２６  第４の固定手段
２７ａ  はんだ
２７ｂ  はんだ
２８  光ピックアップ回路手段
２９  レンズホルダ
３０  基台
１００  光ピックアップ
【図１】
0005606520.tif 000002
【図２】
0005606520.tif 000003
【図３】
0005606520.tif 000004